Brevet FR2008524A1 — publié le 19700123

-1- La présente invention a comme objet l'utilisation de chlorure de lithium comme agent anti-statique pour latex aqueux de matières caoutchouteuses filmogènes, ainsi que l'application de ces latex sur des articles, en particulier des textiles, y compris 5 les tapis, en vue de former un article dans lequel l'électricité statique est réduite à une valeur aussi faible que possible. de;} a Il a/ete suggère d1appliquer des agents anti-statiques à des articles comprenant les matières textiles. Toutefois, la présente invention fournit un agent anti-statique qui peut être incorporé 10 directement dans une composition de latex pouvant être appliquée à une matière textile. La présente invention réalise ceci sans que le latex coagule et sans qu'il soit nécessaire d'ajouter des adjuvants supplémentaires, tels que des agents empêchant la croissance des cristaux. La présente invention présente donc l'avanta-15 ge de produire un agent anti-statique qui est soluble dans la phase aqueuse d'un latex. Selon la présente invention, on produit une composition aqueuse d e latex de caoutchouc filmogène pouvant être appliquée à des matières fibreuses, contenant comme agent anti-statique du 20 chlorure de lithium dissous dans la phase aqueuse. Le latex de la présente invention peut être facilement appliqué à une gamme étendue d'articles dans lesquels il est avantageux d'avoir des propriétés anti-statiques. Les tapis constituent une utilisation particulière pour laquelle l'invention est 25 particulièrement intéressante, étant donné qu'un latex est très souvent appliqué au dos des tapis, en particulier les tapis à touffes, mais on peut également traiter d'autres produits textiles et articles tels que les vêtements doublés, par exemple les vêtements de sûreté ininflammables utilisés quand l'électricité 50 statique est dangereuse. D'une manière générale, tous les articles façonnés ou mis en forme qui, lorsqu'ils sont secs, sont normalement sujets à l'accumulation d'électricité statique, y compris les matières plastiques sous forme de film ou de feuille, peuvent être traités. 35 Quand on traite des tapis, le latex contenant le chlorure de lithium dissous peut être appliqué de toute manière appropriée au dos du tapis pendant sa fabrication. Ainsi, la composition de latex peut par exemple être appliquée sous la forme d'un adhésif sur un support principal en jute à touffes, de sorte que lorsque 69 03088 -2- 2008524 le latex est séché, les touffes sont fortement liées au support du tapis. Quand on fabrique un tapis comportant un deuxième support, le latex de la présente invention peut également être avantageusement utilisé pour lier le support principal à touffes et 5 le deiixième support car ainsi il se forme un passage électrique continu partant de chaque touffe et allant jusqu'à la surface du tapis en contact avec le. sol. La composition de latex de l'invention peut en outre d'être utilisée simplement comme agents de liaison des touffes, être également employée pour recouvrir tout 10 le support principal d'un tapis. Le latex peut être basé sur n'importe quel polymère caoutchouteux filmogène utilisé de façon classique. Ainsi, il peut être un latex de caoutchouc naturel, ou un latex de caoutchouc synthétique, tel qu'un latex formé à partir du polybutadiène, de 15 copolymères caoutchouteux de butadiène-styrène qui contiennent en général de 40 à 95 % en poids de butadiène combiné et en conséquence de 60 à 5 % de styrène combiné, de copolymères caoutchouteux de butadiène-acrylonitrile, de caoutchouc butyle, de caoutchouc EPDLÎ, etc. Le caoutchouc dans le latex peut être carboxylé 20 ou non carboxylé. On mélange le latex de façon classique. Ainsi, il peut être mélangé avec des accélérateurs, des agents de vulcanisation, en particulier le soufre, le carbonate d'ammonium-zirconyle ou l'oxyde de zinc, et des charges telles que le blanc d'Espagne, l'argile 25 ou l'amidon. Toutes les fibres qui ont normalement tendance à accumuler une charge (positive ou négative) d'électricité statique résultant d'un frottement sur sa surface, dû habituellement au fait de marcher dessus (dans le cas d'un tapis) peuvent être traitées 30 avec succès par la composition de l'invention. Les fibres qui accumulent de l'électricité statique sont par exemple les fibres de polyoléfine telle que le polypropylène, le nylon et le poly-acrylonitrile. L'invention s'applique en particulier à des fibres synthétiques ou artificielles, mais elle peut être appliquée à» 35 des fibres naturelles, telles que la laine qui est souvent utilisée dans les tapis. L'invention peut être appliquée à la rayonne de viscose, à la rayonne d'acétate et autres fibres artificielles provenant de la cellulose. La composition de latex de caoutchouc contenant du chlorure 69 03088 2008524 -3- de lithium de la présente invention, destinée à réduire l'accumulation d'électricité statique, peut en particulier être utilisée dans le cas ou des fibres métalliques conductrices, telles que des fibres en acier inoxydable très fines sont filées de manière 5 classique avec la matière textile fibreuse dans la fabrication de fils à partir desquels sont faits les tapis. L'utilisation du latex contenant du chlorure de lithium et de ces fibres métalliques conductrices dans les touffes de matière textile qui constituent l'endroit du tapis, rend possible l'utilisation d'une pro-10 portion considérablement réduite de ces fibres métalliques. Par exemple, quand on utilise du chlorure de lithium dans la composition de latex il est possible de réduire la quantité de fibres métalliques conductrices dans les touffes jusqu'à une quantité / t n'excédant pas 2 % en poids des touffes, et même jusqu'à des 15 quantités aussi faibles que 0,15 % en poids. La quantité de chlorure de lithium qui doit être dissoute dans la phase aqueuse de la composition de latex pour obtenir dans le produit final l'effet anti-statique désiré peut varier considérablement suivant de nombreux facteurs. En général, on 20 utilise 1 à 15 % de chlorure de lithium, et de préférence de 5 à 15 % en poids, basés sur la quantité totale de solides secs présents dans "le latex. Quand les touffes du tapis contiennent des fibres métalliques conductrices comme décrit ci-dessus, une quantité inférieure de chlorure de lithium peut suffire. Ainsi, avec 25 ces fibres métalliques, une quantité comprise entre 1 et 5 % de chlorure de lithium sur la base ci-dessus est très efficace, et on obtient des résultats assez bons avec 1,25 % environ, de bons résultats avec 2,4 %, mais on préfère utiliser 5,8 % environ de chlorure de lithium pour être sûr de l'effet obtenu. 30 Les Exemples suivants illustrent la présente invention. EXEi.IPLE 1 On applique un latex contenant la quantité de chlorure de lithium indiquée dans le Tableau suivant à des échantillons de toile, de jute servant comme support principal pour tapis, fabri-55 quée mécaniquement à partir de fibres de polypropylène vendues sous le nom de "Polycrest". On sèche pendant 15 minutes à 121°G le revêtement de latex appliqué sur la surface envers ou surface en contact avec le sol des échantillons de tapis. On conditionne les échantillons dans une chambre de contrôle ambiant pendant 69 03088 2008524 -4~ 24 heures sous une humidité relative de 20 %. £>n mesure au moyen d'un voltmètre électrostatique Rothschild la résistance électrique (H) des échantillons de tapis traités et conditionnés, ainsi que la moitié de la durée de vie (t/2) d'une charge induite de 5 100 volts appliquée sur les échantillons. On dissout au préalable le chlorure de lithium dans de l'eau en vue de former une solution à 10 % et on ajoute la solution résultante à une composition de latex pour tapis pré-mélangée clas-siquè, telle que celle ayant la composition donnée dans'l'Exemple 10 2 (sans chlorure de lithium), dans les proportions indiquées. On mélange mécaniquement le latex pendant que l'on'ajoute le chlorure de lithium. Lors des essais on obtient les résultats suivants : Echantillon t/2 en secondes Résistance (R) Témoin (sans LiCl) 180 180 x 10- Ohms 15 2,0 % de LiCl (basés sur le . • - poids de latex humide) 0,1 0,1 x 10- " 3,0 % de LiCl (basés sur le poids de latex humide) 0,1 0,1 x 10- " ET^T-CPLS 2 20 La composition de latex suivante donne d'excellents résultats quand on l'utilise de façon classique dans la fabrication de tapis Composition de latex pour l'encollage du dos d'un tapis Parties en Parties en poids sec . poids humide 25 Latex de copolymère caoutchouteux de butadiène (46 %) - styrène (54- %) ' par de l'ammoniaque) 100,00 217,00 30 Sel de sodium polymérisé d'acide alkyl-naphtalène-sulfonique (25 % de solides) 2,00 8,00 Pyrophosphate tétrapotassique (solution à 50 %) 1,00 2,00 Inhibiteur de bactéries et de champignons (solution à 25 %) 0,15 0,60 35 Chlorure de lithium (solution à 25 %) 16,00 64,00 Anti-oxydant phénolique 1,00 2,00 Agent anti-mousse 0,30 0,30 Blanc d'Espagne (carbonate de calcium) 300,00 300,00 40 Epaississant polyacrylate de sodium (solution à 10 %) Eau jusqu'à 68 % des solides totaux 1,50 15,00 11,00 421,95 619,98 69 03088 2008524 -5- On utilise cette composition sous la forme d'un adhésif dans la fabrication de tapis iaunis de 'touffes de fils fabriqués à partir de fibres de polypropylène contenant 0,6 % en poids des fibres fines en acier inoxydable mentionnées ci-dessus qui ont été 5 filées avec les fibres de polypropylène pendant la fabrication du fil. On applique l'adhésif sur le support principal en toile de jute à touffes, puis on chasse l'eau de l'adhésif. On obtient des résultats très favorables en ce qui concerne la réduction de 1*accumulation de charge statique dans le tapis ainsi obtenu, 10 même sous une humidité relative aussi basse que 15 % et il ne se présente aucun problème de dissipation de la charge électrique à travers la toile du tapis. Un tapis témoin fabriqué de la même façon avec la même composition de latex, excepté qu'elle ne contient pas de chlorure de lithium, présente un taux élevé d'accumu-15 lation de charge statique inacceptable. Il va de soi que la présente invention n'a été décrite qu'à titre explicatif mais nullement limitatif, et qu'elle est susceptible de diverses variantes sans sortir de son cadre. 69 03O88 2008524 -5— 1. Composition aqueuse de latex de caoutchouc filmogène pouvant être appliquée à des matières fibreuses, caractérisée en ce qu'elle contient comme agent anti-statique du chlorure de lithium 5 dissous dans la phase aqueuse. 2. Composition selon la. Revendication 1, caractérisée en ce qu'elle contient 1 à 15 % en poids de chlorure de lithium basés sur la quantité totale de solides présents dans le latex. 3. Composition selon la Revendication 1 ou 2, caractérisée 10 en ce qu'elle contient 3 à 15 % en poids de chlorure de lithium basés sur la quantité totale de solides présents dans le latex. 4. Composition selon la Revendication 1 ou 2, caractérisée en ce qu'elle contient de 1 à 5 % en poids de chlorure de lithium basés sur la quantité totale de solides présents dans le latex. 15 5» Composition selon l'une quelconque des Revendications pré cédentes, caractérisée en ce que le latex est un latex de caoutchouc naturel. 6. Composition selon l'une quelconque des Revendications 1 à 4, caractérisée en ce que le latex est un latex de caoutchouc 20 synthétique. ?. Composition selon la Revendication 6, caractérisée en ce que le latex est un latex de caoutchouc de polybutadiène, de copo-lymère de butadiène-styrène, de butadiène-acrylonitrile, de caoutchouc butyle, ou de terpolymère d'éthylène-propylène-diène non 25 conjugué. 8. Composition selon la Revendication 6 ou 7» caractérisée en ce que le latex est un latex carboxylé. 9. Composition selon l'une quelconque des Revendications précédentes, caractérisée en ce qu'elle contient un ou plusieurs 30 accélérateurs, agents de vulcanisation, ou charges. 10. Composition selon la Revendication 9, caractérisée en ce qu'elle contient un ou plusieurs produits suivants tels que le soufre, le carbonate d'aimuonium-zirconyle, l'oxyde de zinc, le blanc d'Espagne, l'argile ou l'amidon. » 35 11» Article caractérisé en ce qu'il comporte un revêtement dérivé d'un latex tel que revendiqué dans l'une quelconque des Revendications précédentes. 12. Article revêtu, caractérisé en ce qu'il est constitué d'un textile comportant un revêtement dérivé d'un latex tel que reven- 69 03088 2008524 -7- cliqué dans l'une quelconque des Revendications précédentes. 13» Article revêtu selon la Revendication 12, caractérisé en ce que le textile est un tapis présentant un revêtement de latex, au dos du tapis. 5 14. Article revêtu selon la Revendication 12 ou 13, caracté risé en ce que le textile contient des fibres d'une polyoléfine, de nylon, de polyacrylonitrile, de rayonno de viscose ou de rayonne d'acétate. 15- Article revêtu selon l'une quelconque des Revendications 10 12 à 14, caractérisé en ce qu'il contient une faible proportion de fibres métalliques. 16. Article revêtu selon la Revendication 15, caractérisé en ce qu'il contient 0,15 % à 2 % en poids de fibres métalliques basés sur le poids total de fibres présentes.